(57)【要約】  本開示の溶接継手の製造方法は、アルミニウムめっき層を備えるアルミニウムめっき鋼板を電極輪対の間にはさみ、電極輪対を周方向に回転させることで、電極輪対をアルミニウムめっき鋼板に対して移動させながらアルミニウムめっき鋼板に通電することと、アルミニウムめっき層と他の鋼板とを重ねた状態で、アルミニウムめっき鋼板のうち通電によって通電された箇所を前記他の鋼板と溶接することと、を備える。
2018180810.tif 000002
【特許請求の範囲】
【請求項１】
アルミニウムめっき層を備えるアルミニウムめっき鋼板を電極輪対の間にはさみ、前記電極輪対を周方向に回転させることで、前記電極輪対を前記アルミニウムめっき鋼板に対して移動させながら前記アルミニウムめっき鋼板に通電することと、
前記アルミニウムめっき層と他の鋼板とを重ねた状態で、前記アルミニウムめっき鋼板のうち前記通電によって通電された箇所を前記他の鋼板と溶接することと、
を備える溶接継手の製造方法。
【請求項２】
前記通電は、前記アルミニウムめっき鋼板と前記他の鋼板とを含む複数枚の鋼板を重ねた状態で行い、
前記溶接では、前記複数枚の鋼板を前記通電時の状態からずらさずに重ねた状態のまま溶接する、
請求項１に記載の溶接継手の製造方法。
【請求項３】
前記通電では、ナゲットを生成しない、
請求項２に記載の溶接継手の製造方法。
【請求項４】
前記溶接の種類は、シーム溶接である、
請求項１〜請求項３の何れか一項に記載の溶接継手の製造方法。
【請求項５】
前記アルミニウムめっき鋼板の内部の鋼の炭素含有量は、０．１５質量％以上である、
請求項１〜請求項４の何れか一項に記載の溶接継手の製造方法。
【請求項６】
請求項１〜請求項５の何れか一項に記載の溶接継手の製造方法で製造した溶接継手の溶接部を焼入れすること、
を更に備える焼入れ部材の製造方法。
【請求項７】
アルミニウムめっき層を備えるアルミニウムめっき鋼板と、
前記アルミニウムめっき層と重ねられた他の鋼板と、
前記アルミニウムめっき鋼板と前記他の鋼板とをつなぐナゲットと、
を備える溶接継手であって、
前記ナゲットの前記アルミニウムめっき鋼板に垂直な方向から見たときの単位面積当たりのアルミニウム含有量は、前記鋼板同士が重ね合わされた面側に存在する前記アルミニウムめっき層を含むアルミニウムめっき層の単位面積当たりのアルミニウム含有量の７５％未満であり、
前記ナゲットのアルミニウム含有量は１．０質量％未満であり、
前記ナゲットの炭素含有量は０．１５質量％以上であり、
前記ナゲットの溶接長さ１００ｍｍあたりの前記ナゲット内部の欠陥は３個以下である、
溶接継手。
【請求項８】
請求項７に記載の溶接継手を備える焼入れ部材。
【発明の詳細な説明】
【技術分野】
【０００１】
本開示は、溶接継手の製造方法、及び溶接継手に関する。
【背景技術】
【０００２】
板厚や組成などが異なる複数の鋼板を例えばレーザ溶接により接合し、１枚のテーラードブランク材を製造する技術が知られている（例えば特開２００２−１４４０６６号公報参照）。
【発明の概要】
【０００３】
上記技術によって複数の鋼板をレーザ溶接する場合において、複数の鋼板にアルミニウムめっき鋼板が含まれている場合には、溶接部のアルミニウム含有量が鋼板成分の組成よりも多くなる。溶接部にアルミニウムを多く含有すると、溶接部の焼き入れ性が低下する。このため、アルミニウムめっき鋼板をレーザ溶接した部材を焼き入れした場合、溶接部と他の箇所とで機械特性に差異が生じ、均一な機械特性の部材が得られないという課題がある。この課題は、テーラードブランク材を製造する場合に限られず、アルミニウムめっき鋼板を含む複数枚の鋼板を溶接し、焼き入れ等の熱処理をする場合においても生じる。特に溶接部のアルミニウム含有量が１．０質量％以上の場合、この課題が顕在化する。
【０００４】
本開示の目的は、アルミニウムめっき鋼板を含む複数の鋼板を溶接する場合において、溶接部のアルミニウム含有量が少ない溶接継手を得ることが出来る溶接継手の製造方法、及び、溶接部のアルミニウム含有量が少ない（１．０質量％未満）溶接継手を提供することである。
【０００５】
本開示の要旨は、以下のとおりである。
【０００６】
[１]
アルミニウムめっき層を備えるアルミニウムめっき鋼板を電極輪対の間にはさみ、前記電極輪対を周方向に回転させることで、前記電極輪対を前記アルミニウムめっき鋼板に対して移動させながら前記アルミニウムめっき鋼板に通電することと、
前記アルミニウムめっき層と他の鋼板とを重ねた状態で、前記アルミニウムめっき鋼板のうち前記通電によって通電された箇所を前記他の鋼板と溶接することと、
を備える溶接継手の製造方法。
（作用効果）
この製造方法では、まず、アルミニウムめっき層を備えるアルミニウムめっき鋼板を電極輪対の間にはさみ、電極輪対を周方向に回転させることで、電極輪対をアルミニウムめっき鋼板に対して移動させながらアルミニウムめっき鋼板に通電する。その結果、アルミニウム鋼板のうち通電された箇所においてアルミニウムめっき層の一部が取り除かれる。  次に、アルミニウムめっき層と他の鋼板と重ねた状態で、アルミニウムめっき鋼板のうち通電によって通電された箇所（すなわち、アルミニウムめっき層の一部が取り除かれた箇所）を当該他の鋼板と溶接する。その結果、溶接により得られる溶接継手では、溶接部のアルミニウム含有量が、通電を経ないで溶接した場合よりも少なくなる。
なお、アルミニウムめっき鋼板に対する通電では、アルミニウムめっき鋼板のみを電極輪対の間にはさみ、溶接する段階ではじめて当該アルミニウムめっき鋼板と他の鋼板とを重ねた状態にしてもよいし、通電を行う前の段階からアルミニウムめっき鋼板と他の鋼板とを重ねた状態にしてもよい。
【０００７】
[２]
前記通電は、前記アルミニウムめっき鋼板と前記他の鋼板とを含む複数枚の鋼板を重ねた状態で行い、
前記溶接では、前記複数枚の鋼板を前記通電時の状態からずらさずに重ねた状態のまま溶接する、
[１]に記載の溶接継手の製造方法。
【０００８】
[３]
前記通電では、ナゲットを生成しない、
[２]に記載の溶接継手の製造方法。
【０００９】
[４]
前記溶接の種類は、シーム溶接である、
[１]〜[３]の何れか一項に記載の溶接継手の製造方法。
【００１０】
[５]
前記アルミニウムめっき鋼板の内部の鋼の炭素含有量は、０．１５質量％以上である、
[１]〜[４]の何れか一項に記載の溶接継手の製造方法。
【００１１】
[６]
[１]〜[５]の何れか一項に記載の溶接継手の製造方法で製造した溶接継手の溶接部を焼入れすること、
を更に備える焼入れ部材の製造方法。
【００１２】
[７]
アルミニウムめっき層を備えるアルミニウムめっき鋼板と、
前記アルミニウムめっき層と重ねられた他の鋼板と、
前記アルミニウムめっき鋼板と前記他の鋼板とをつなぐナゲットと、
を備える溶接継手であって、
前記ナゲットの前記アルミニウムめっき鋼板に垂直な方向から見たときの単位面積当たりのアルミニウム含有量は、前記鋼板同士が重ね合わされた面側に存在する前記アルミニウムめっき層を含むアルミニウムめっき層の単位面積当たりのアルミニウム含有量の７５％未満であり、
前記ナゲットのアルミニウム含有量は１．０質量％未満であり、
前記ナゲットの炭素含有量は０．１５質量％以上であり、
前記ナゲットの溶接長さ１００ｍｍあたりの前記ナゲット内部の欠陥は３個以下である、
溶接継手。
【００１３】
[８]
[７]に記載の溶接継手を備える焼入れ部材。
【００１４】
（１）
少なくとも片面にアルミニウムめっき層を備えるアルミニウムめっき鋼板を電極輪対の間にはさみ、電極輪が周方向に回転し、電極輪対がアルミニウムめっき鋼板上を移動しながらアルミニウムめっき鋼板に通電する第１工程と、
前記アルミニウムめっき層と他の鋼板（別のアルミニウムめっき鋼板でもよい）とを重ねた状態で、前記第１工程で前記アルミニウムめっき鋼板の通電された箇所を前記他の鋼板と溶接する第２工程と、
を備える溶接継手の製造方法。
（作用効果）
第１工程で、少なくとも片面にアルミニウムめっき層を備えるアルミニウムめっき鋼板を電極輪対の間にはさみ、電極輪が周方向に回転し、電極輪対がアルミニウムめっき鋼板上を移動しながらアルミニウムめっき鋼板に通電する。その結果、アルミニウム鋼板の通電された箇所においてアルミニウムめっき層の一部が取り除かれる。そして、第２工程で、そのアルミニウムめっき層の一部が取り除かれた箇所を、他の鋼板と重ねた状態で溶接する。その結果、第２工程の溶接により得られる溶接継手では、溶接部のアルミニウム含有量が、第１工程を経ないで溶接した場合よりも少なくなる。
なお、第１工程ではアルミニウムめっき鋼板のみを電極輪対の間にはさみ、第２工程ではじめて当該アルミニウムめっき鋼板と他の鋼板とを重ねた状態にしてもよいし、第１工程を行う段階からアルミニウムめっき鋼板と他の鋼板とを重ねた状態にしてもよい。
【００１５】
（２）
前記第１工程では、前記アルミニウムめっき鋼板を含む複数枚の鋼板を重ね、
前記第２工程では、前記複数枚の鋼板を前記第１工程からずらさずに重ねたまま溶接する、
（１）に記載の溶接継手の製造方法。
【００１６】
（３）
前記第１工程では、ナゲットを生成しない、
（２）に記載の溶接継手の製造方法。
【００１７】
（４）
前記第２工程の溶接の種類は、シーム溶接である、
（１）〜（３）のいずれかに記載の溶接継手の製造方法。
【００１８】
（５）
前記アルミニウムめっき鋼板の内部の鋼の炭素含有量は、０．１５質量％以上である、
（１）〜（４）のいずれかに記載の溶接継手の製造方法。
【００１９】
（６）
（１）〜（５）の何れかの溶接継手の製造方法で製造した溶接継手の溶接部を焼入れする、
焼入れ部材の製造方法。
【００２０】
（７）
少なくとも片面にアルミニウムめっき層を備えるアルミニウムめっき鋼板と、
前記アルミニウムめっき層と重ねられた他の鋼板と、
前記アルミニウムめっき鋼板と前記他の鋼板とをつなぐナゲットと、
を備える溶接継手であって、
前記ナゲットの前記アルミニウムめっき鋼板に垂直な方向から見たときの単位面積当たりのアルミニウム含有量は、重ね合わされた面側に存在するアルミニウムめっき層の単位面積当たりのアルミニウム含有量の７５％未満であり、
前記ナゲットのアルミニウム含有量は１．０質量％未満であり、
前記ナゲットの炭素含有量は０．１５質量％以上であり、
前記ナゲットの溶接長さ１００ｍｍあたりの前記ナゲット内部の欠陥は３個以下である、
溶接継手。
【００２１】
（８）
（７）〜（１０）の何れかに記載の溶接継手を備える焼入れ部材。
【００２２】
本開示に係る溶接継手の製造方法によれば、アルミニウムめっき鋼板を含む複数の鋼板を溶接する場合において、溶接部のアルミニウム含有量が少ない溶接継手を得ることが出来る。
【図面の簡単な説明】
【００２３】
【図１Ａ】図１Ａは、第１工程の一例を示す図であり、具体的には被接合材である複数の鋼板に含まれるアルミニウムめっき鋼板に対して一枚ずつ第１工程を行う様子を示す図である。
【図１Ｂ】図１Ｂは、図１Ａに対応する拡大図である。
【図２Ａ】図２Ａは、第１工程の一例を示す図であり、具体的にはアルミニウムめっき鋼板を含む２枚の鋼板を重ねた状態で第１工程を行う様子を示す図である。
【図２Ｂ】図２Ｂは、図２Ａに対応する拡大図である。
【図３Ａ】図３Ａは、第２工程でマッシュシーム溶接を行う場合における第１工程を示す図であり、具体的には一枚ずつ第１工程を行う様子を示している。
【図３Ｂ】図３Ｂは、第２工程でマッシュシーム溶接を行う場合における第１工程を示す図であり、具体的には２枚の鋼板を重ねて第１工程を行う様子を示している。
【図４Ａ】図４Ａは、第２工程でマッシュシーム溶接を行う場合において、溶接前に鋼板同士の縁部を重ねた状態を示す図である。
【図４Ｂ】図４Ｂは、第２工程でマッシュシーム溶接を行った後の溶接継手を電極輪対と共に示す図である。
【図５Ａ】図５Ａは、第２工程でシーム溶接を行った場合の溶接継手を示す断面図である。
【図５Ｂ】図５Ｂは、図５Ａに示す溶接継手をアルミニウムめっき鋼板に垂直は方向から見た図である。
【発明を実施するための形態】
【００２４】
以下、本開示の実施形態について説明する。
【００２５】
＜溶接継手の製造方法＞
本開示の溶接継手の製造方法は、複数の鋼板を接合する方法である。
【００２６】
本開示の溶接継手の製造方法において接合の対象（被接合材）となる「複数の鋼板」のうちの少なくとも一枚の鋼板は、アルミニウムめっき鋼板である。
例えば２枚の鋼板を接合する場合、２枚の鋼板のうち片方がアルミニウムめっき鋼板であると共にもう片方がアルミニウムめっき鋼板以外の鋼板である場合と、２枚の鋼板のうち両方がアルミニウムめっき鋼板である場合とがある。
【００２７】
（アルミニウムめっき鋼板）
「アルミニウムめっき鋼板」とは、少なくとも片面にアルミニウムめっき層を備える鋼板を意味する。つまり、アルミニウムめっき鋼板は、片面にアルミニウムめっき層を備える鋼板、または、両面にアルミニウムめっき層を備える鋼板である。
なお、単に「鋼板」という場合、アルミニウムめっき鋼板が含まれる。
【００２８】
（アルミニウムめっき層）
アルミニウムめっき層とは、特に断らない限り、めっき層に含まれるアルミニウムの割合が５０質量％以上のめっき皮膜を意味する。したがって、アルミニウムめっき層は、例えば、１０質量％のケイ素（Ｓｉ）が添付されたアルミニウムとケイ素の合金浴によって得られたものであってもよい（Ａｌ−１０Ｓｉ％）。勿論、めっき皮膜に含まれるアルミニウムの割合は、７０質量％以上であってもよいし、８０質量％以上であってもよいし、９０質量％以上であってもよい。
【００２９】
（被めっき材：アルミニウムめっき鋼板の内部の鋼）
被めっき材である鋼（アルミニウムめっき鋼板の内部の鋼）の炭素含有量は、特に限定されない。
但し、本開示の溶接継手の製造方法によって、熱間プレスに供するテーラードブランク材を製造する場合が考えられる。このような場合は、熱間プレスにおいて被めっき材である鋼の焼入れし高強度化するために、被めっき材である鋼の炭素含有量を例えば０．１５質量％以上とすることが望ましい。
なお、本開示において「テーラードブランク材」とは、板厚や組成が異なる複数の鋼板を溶接により接合して成る板状素材である。テーラードブランク材は一般に、プレス加工に供される。
【００３０】
＜第１工程と第２工程＞
本開示の溶接継手の製造方法は、第１工程と、第１工程の後に行う第２工程と、を備える。以下、第１工程と第２工程について順番に説明する。
【００３１】
なお、以下では、２枚の鋼板を接合する場合について説明する。但し、本開示はこれに限定されず、３枚以上の鋼板を接合する場合にも適用できる。
【００３２】
＜第１工程＞
第１工程は、少なくとも片面にアルミニウムめっき層を備えるアルミニウムめっき鋼板を電極輪対の間にはさみ、電極輪が周方向に回転し、電極輪対がアルミニウムめっき鋼板上を移動しながらアルミニウムめっき鋼板に通電する工程である。
第１工程により、アルミニウムめっき鋼板における通電された箇所において、電極輪の直下からめっき層のアルミニウムが押し出される。その結果、アルミニウムめっき層の一部が取り除かれる。
【００３３】
第１工程には、２つの方法があげられる。
１つ目の方法は、図１Ａに示すように、一枚のアルミニウムめっき鋼板１０を電極輪対５０の間にはさみ、電極輪が周方向に回転し、電極輪対がアルミニウムめっき鋼板上を移動しながらアルミニウムめっき鋼板に通電する方法である。換言すると、被接合材である２枚の鋼板に含まれるアルミニウムめっき鋼板１０に対して一枚ずつアルミニウムめっき層の一部を取り除く方法である。
２つ目の方法は、図２Ａに示すように、被接合材である２枚の鋼板１０、２０が重ね合わされた状態で行う方法である。換言すると、アルミニウムめっき鋼板を含む２枚の鋼板を重ねて電極輪対の間にはさみ、通電する方法である。鋼板は３枚以上でもよい。鋼板のうち、少なくとも１枚がアルミニウムめっき鋼板であればよい。
【００３４】
（１つ目の方法：第１工程を一枚ずつ行う方法、その作用）
１つ目の方法として、図１Ｂに、一枚のアルミニウムめっき鋼板１０を電極輪対の間にはさみ、通電する様子を拡大して示す。なお、図１Ｂに示すアルミニウムめっき鋼板１０は、両面にアルミニウムめっき層１４Ａ、１４Ｂを備えるアルミニウムめっき鋼板１０である。
図１Ｂに示すように、電極輪５０は矢印Ｒ方向へ回転し移動する。電極輪５０の加圧、通電により、アルミニウムめっき層１４Ａ、１４Ｂが進行方向前方（図１Ｂの矢印Ｆ方向、電極輪対５０の鋼板に対する進行方向前方）や進行方向に対して側方へ排出される。これにより、アルミニウムめっき鋼板１０のうち第１工程を行った箇所（すなわち電極輪が通過し通電された箇所）においてアルミニウムめっき層１４Ａ、１４Ｂの一部が取り除かれる。
なお、片面のみにアルミニウムめっき層のあるアルミニウムめっき鋼板に第１工程を行う場合でも、第１工程で通電された箇所においてアルミニウムめっき層の一部が取り除かれる。
【００３５】
被接合材である２枚の鋼板の両方がアルミニウムめっき鋼板の場合は、それぞれのアルミニウムめっき鋼板に対してそれぞれ、第１工程を行うことが好ましい。但し、片方のアルミニウムめっき鋼板に対してのみ第１工程を行っても、一定の効果が得られる。
また、２枚の鋼板のうち、片方のみがアルミニウムめっき鋼板の場合、アルミニウムめっき鋼板に対してのみ第１工程を行えばよい。
【００３６】
（２つ目の方法：第１工程を二枚重ねて行う方法、その作用）
図２Ｂに、２つ目の方法を示す。アルミニウムめっき鋼板１０、２０は２枚重ね合わせられる。２枚重ね合わせたアルミニウムめっき鋼板１０、２０を電極輪対５０の間にはさむ。電極輪が周方向に回転し、電極輪対がアルミニウムめっき鋼板上を移動しながら通電する。なお、２枚のアルミニウムめっき鋼板１０、２０は、共に、両面にアルミニウムめっき層を備える。
図２Ｂの矢印Ｆ１に示すように、アルミニウムめっき層のうち電極輪対５０に接触する部分に存在するアルミニウムめっき層１４Ａ、２４Ｂは、上述の１枚のアルミニウムめっき鋼板１０に対して第１工程を行う場合と同様に、電極輪の進行方向前方や進行方向に対して側方へ排出される。またそれだけでなく、図２Ｂの矢印Ｆ２に示すように、アルミニウムめっき層のうち電極輪対５０に接触しない部分に存在するアルミニウムめっき層１４Ｂ、２４Ａ（すなわち、アルミニウムめっき鋼板１０、２０が重ね合わされた側の面に存在するアルミニウムめっき層１４Ｂ、２４Ａ）も、電極輪対５０からの加圧力により前方や進行方向に対して側方へ押し出されて排出される。
【００３７】
（通電する箇所）
アルミニウムめっき鋼板のうち第１工程で通電する箇所（以下、単に「通電箇所」という。）は、特に限定されない。ただし、アルミニウムめっき鋼板の第１工程で通電する箇所は、第２工程で溶接する箇所である。
例えば、第２工程でマッシュシーム溶接をする場合は、図３Ａ、３Ｂに示すように、第１工程での通電箇所は鋼板の縁部になる。図３Ａは、一枚のアルミニウムめっき鋼板１０に対して第１工程を行う様子を示し、図３Ｂは、２枚のアルミニウムめっき鋼板１０、２０を重ねて第１工程を行う様子を示す。
【００３８】
（電極輪：電極端面形状）
第１工程に用いる電極輪の溶接対象と接する面の形状は、特に限定されず、ベベル形であってもよいし、ラジアス形であってもよい。
ラジアス形の場合の電極先端の曲率半径は、特に限定されず、例えば８ｍｍ程のものが用いられる。
電極輪の駆動方式は、特に限定されず、モータによる直動でもよいし、ワークによる従動でもよい。直動方式には次のものが例示される。電極軸を直接駆動するもの、電極輪の円周上を駆動するナール駆動のものである。
電極輪の材質は、特に限定されないが銅合金であることが好ましい。銅合金には、Ｃｒ−ＣｕやＢｅ―Ｃｕが例示される。
【００３９】
（通電方法）
第１工程での通電方法は、特に限定されない。電源には直流電源を用いてもよいし、交流電源を用いてもよい。また、本実施形態の説明では、基本的に交流電源を用いて断続通電をする場合を例にとるが、連続通電であってもよい。
【００４０】
（条件：電流値、加圧力、速度）
第１工程の条件である電流値、加圧力及び速度は、特に限定されない。
電流値は、溶接装置における設定電流値を意味する。
加圧力は、一対の電極輪（電極輪対）により被加工材（鋼板）に加えられる加圧力を意味する。
速度は、経路に沿って、電極輪対を鋼板に対して相対的に移動させる速度を意味する。
【００４１】
複数の鋼板を重ねた状態で第１工程を行う場合（つまり第１工程の２つ目の方法の場合、図２Ａ、２Ｂ、３Ｂ参照）は、第１工程では複数の鋼板を結合するナゲットを生成しないことが好ましい。つまり、ナゲットを生成しないように電流値、加圧力及び速度などの条件を設定することが好ましい。なぜならば、第１工程でナゲットを生成した場合、アルミニウムめっき層が排出されて取り除かれる前に、アルミニウムめっき層のアルミニウムがナゲットに入り込み、ナゲットのアルミニウム含有量を充分に減らせない可能性があるからである。
但し、第１工程がナゲットを生成するものであっても、本開示に含まれる。全てのアルミニウムめっき層のアルミニウムがナゲットに取り込まれるのではなく、一部のアルミニウムめっき層のアルミニウムは排出されるからである。
【００４２】
第１工程でナゲットを生成しないための制御は、電流値、加圧力、速度などの条件を調整することで行うことができる。一般的には、各条件は下記傾向を示す。
電流値が、高いとナゲットを生成しやすく、低いと生成しにくい。
加圧力が、高いとナゲットを生成しにくく、低いと生成しやすい。
速度が、高いとナゲットを生成しにくく、低いと生成しやい。
【００４３】
＜第２工程＞
第２工程は、アルミニウムめっき層と他の鋼板とを重ねた状態で、第１工程でアルミニウムめっき鋼板の通電された箇所を他の鋼板と溶接する工程である。
第１工程で通電された箇所ではアルミニウムめっき鋼板のアルミニウムめっき層の一部が取り除かれているので、第２工程により、アルミニウム含有量が少ない溶接部を形成することができる。ここで、アルミニウム含有量が少ないとは、アルミニウムめっき層を除去せず溶接した溶接部よりアルミニウム含有量が少ないという意味である。
【００４４】
（溶接の種類）
第２工程の溶接の種類は、特に限定されず、例えばシーム溶接（ラップシーム溶接、マッシュシーム溶接）、抵抗スポット溶接、レーザ溶接、アーク溶接、プラズマ溶接などの様々な溶接の種類を採用することができる。
なぜならば、第１工程で通電された箇所ではアルミニウムめっき層の一部が取り除かれているため、第２工程の溶接の種類によらず、溶接部内のアルミニウム含有量を、第１工程を行わない場合と比較して減らすことができるからである。つまり、第２工程の溶接の種類によらず、一定の効果を得ることができる。
なお、本開示の「溶接部」とは、溶接時に溶融してその後凝固した部分をいう。例えば抵抗溶接においてはナゲットを意味する。レーザ溶接、アーク溶接、プラズマ溶接においてはビードを意味する。
【００４５】
第２工程の溶接の種類をシーム溶接にする場合、溶接部（ナゲット）に混入する可能性のあるアルミニウムは、鋼板同士が重ね合わされた面側に存在するアルミニウムめっき層に含まれるアルミニウムのみである。つまり、電極輪対が接触する面側に存在するアルミニウムめっき層のアルミニウムは、ナゲット内に混入しない。したがって、溶接部（ナゲット）のアルミニウム含有量を、他のアルミニウムめっき鋼板を貫通する溶接（例えばレーザ溶接）と比較して、より一層抑えることができる。
【００４６】
（溶接の種類の定義）
なお、シーム溶接とは、円板電極（ローラ電極、電極輪）を用いて母材への加圧及び通電を行い、電極を回転しながら継手に沿って連続的に行う抵抗溶接を意味する（ＪＩＳ  Ｚ  ３００１−６：２０１３）。
また、ラップシーム溶接とは、重ね合わせた継手に適用されるシーム溶接を意味する（ＪＩＳ  Ｚ  ３００１−６：２０１３）。
また、マッシュシーム溶接とは、板端から板厚の半分ないし２倍程度の幅を重ねておき，ラップシーム溶接と同じように円板電極を用いて加圧・通電し，溶接継手を押し潰しながら連続的に溶接する方法を意味する（ＪＩＳ  Ｚ  ３００１−６：２０１３参考）。
【００４７】
（電極輪）
第２工程の溶接の種類がシーム溶接である場合、第２工程で用いる電極輪対は、第１工程で用いた電極輪対をそのまま用いてもよいし、また、第１工程で用いた電極輪対とは異なる電極輪を用いてもよい。
【００４８】
（通電方法）
第２工程の溶接の種類がシーム溶接である場合、第１工程と同様に通電方法は、特に限定されない。第２工程の通電方法は、第１工程での通電方法と同じでもよいし、異なっていてもよい。
【００４９】
本開示の溶接継手の製造方法は、テーラードブランク材の製造に好適に用いることが出来る。テーラードブランク材を製造する場合、第２工程の溶接の種類には、例えば、図４Ａ、４Ｂに示すようにマッシュシーム溶接が用いられる。図４Ａは、第２工程でマッシュシーム溶接を行う場合において、溶接前に鋼板同士の縁部を重ねた状態を示している。図４Ｂは、第２工程でマッシュシーム溶接を行った後の溶接継手を電極輪対と共に示している。
【００５０】
＜溶接継手＞
図５Ａに、本開示の一実施形態に係る溶接継手の製造方法により製造される溶接継手Ｔを示す。具体的には、第２工程の溶接の種類がシーム溶接（ラップシーム溶接）である場合の溶接継手Ｔをシーム溶接線に垂直な断面で切断した様子を示している。
【００５１】
図５Ａに示すように、溶接継手Ｔには、アルミニウムめっき鋼板１０とアルミニウムめっき鋼板２０とを結合するナゲット３０が形成されている。換言すると、ナゲット３０により、アルミニウムめっき鋼板１０とアルミニウムめっき鋼板２０とが重ねられてつながれている。
【００５２】
本実施形態の溶接継手の製造方法では、第１工程ではアルミニウムめっき鋼板１０、２０のアルミニウムめっき層の一部を取り除く。第２工程では、アルミニウムめっき層の一部が取り除かれた箇所を他の鋼板と重ね合わせてシーム溶接する。シーム溶接された箇所にはナゲットが出来る。
アルミニウムめっき層の一部が取り除かれたため、溶接継手Ｔでは、ナゲット３０のアルミニウム含有量は、重ね合わされた面側に存在したアルミニウムめっき層のアルミニウムがすべてナゲット３０に入り込んだと仮定した場合のアルミニウム含有量よりも少なくなっている。
換言すると、アルミニウムめっき鋼板の面に垂直な方向から見たときの単位面積当たりのナゲット３０のアルミニウム含有量は、重ね合わされた面側に存在するアルミニウムめっき層の単位面積当たりのアルミニウム含有量よりも少なくなっている。
更に言い換えると、単位長さのナゲット内におけるアルミニウム含有量が、重ね合わされた面のうち単位長さとナゲット相当幅とを乗じた面積領域（単位長さのナゲットをアルミニウムめっき鋼板の面に垂直な方向から見たときの面積領域）に存在するアルミニウムめっき層のアルミニウム含有量よりも少なくなっている。
【００５３】
この点について、図５Ａ、５Ｂを用いて別の説明をする。
図５Ａ、５Ｂに示すようにアルミニウムめっき鋼板１０、２０の面に垂直な方向から見たときの面積Ｓ（ｍｍ２）のナゲット３０（単位長さのナゲット）に含まれるアルミニウム含有量をＡ（ｍｇ）とし、同じ面積Ｓ（ｍｍ２）における鋼板１０、２０同士が重ね合わされた面側に存在するアルミニウムめっき層１４Ｂ、２４Ａのアルミニウム含有量をＢ（ｇ）とする。
このとき、
Ａ／Ｓ（ｍｇ／ｍｍ２）  ＜  Ｂ／Ｓ（ｍｇ／ｍｍ２）
を満たしているということである。
【００５４】
また、ナゲット内の空隙（欠陥）は、継手強度を低下させる。空隙の有無は、Ｘ線透過観察により、判別した。欠陥の大きさが直径１００μm未満の場合は、継手強度への悪影響を及ぼさないと判断し、直径１００μｍ以上の空隙を欠陥とみなした。
【００５５】
（測定方法）
アルミニウム含有量Ａとアルミニウム含有量Ｂは、電子線マイクロアナライザ（Electron Probe Micro Analyzer、EPMA）により測定する。
具体的には、板（部品）を切断し、断面方向からめっき部分や溶接部（ナゲット）に対しエネルギー分散型X線分析(EDAX)や電子線マイクロアナライザ（Electron Probe Micro Analyzer、EPMA）により測定することで当該部のアルミニウムの含有量（mass%）を計測（証明）できる。
【００５６】
さらに、本開示の溶接継手の製造方法によれば、アルミニウムめっき鋼板の面に垂直な方向から見たときの単位面積当たりのナゲット３０のアルミニウム含有量を、重ね合わされた面側に存在するアルミニウムめっき層の単位面積当たりのアルミニウム含有量の７５％未満とすることも可能である。
なお、この点については後述の実施例において確認する。
【００５７】
（焼入れ工程）
また、本開示の溶接継手の製造方法により複数の鋼板を接合した後、焼入れを行ってもよい。なお、この場合、ナゲット３０を含めて焼入れを行うためには、ナゲット３０のアルミニウム含有量を１．０質量％未満にする必要がある。なぜなら、ナゲット内のアルミニウム含有量が１．０質量％を超えると焼き入れにより硬質なマルテンサイトを得にくくなる。その結果、軟化部とその周囲で強度差が生じ、継手強度が低下する。この点、本開示の溶接継手の製造方法によれば、ナゲット３０のアルミニウム含有量を１．０質量％未満にすることが容易になる。
【００５８】
焼入れの方法は、特に限定されない。
例えば、本開示の溶接継手の製造方法によりテーラードブランク材を製造し、このテーラードブランク材を熱間プレス（ホットスタンプ）することで溶接部を焼入れしてもよい。熱間プレスは、最初にテーラードブランク材を例えば約９００℃に加熱してオーステナイト化する。次に、オーステナイト化したテーラードブランク材をプレス成形する。プレス成形と同時焼き入れと同時に成形する方法である。金型との接触に伴う冷却効果（接触冷却）によりマルテンサイト変態させることによって焼き入れしつつ、成形を行うことができる。
【実施例】
【００５９】
最後に、実施例によって本発明をより具体的に説明する。
但し、本発明はこれらの実施例に限定されるものではない。当業者であれば、特許請求の範囲に記載された思想の範疇内において、各種の変更例または修正例に想到し得ることは明らかであり、それらについても当然に本発明の技術的範囲に属するものと了解される。【００６０】
（被加工材）
被加工材（鋼板）には、表１に示すアルミニウムめっき鋼板を用いた。【００６１】
【表１】
2018180810.tif 000003
【００６２】
表２に実験条件を示す。【００６３】
【表２】
2018180810.tif 000004
【００６４】
Ｎｏ．１〜６では、第１工程と第２工程を行った。第２工程の溶接方法（溶接の種類）はマッシュシーム溶接とし、第１工程は、上述の２つ目の方法、すなわち表１に示すアルミニウムめっき鋼板を２枚重ねた状態で行った。
Ｎｏ．７〜８では、第１工程を行わず、マッシュシーム溶接により溶接した。
Ｎｏ．９〜１０では、第１工程を行わず、レーザ溶接により溶接した。【００６５】
表２の条件で溶接し、得られた溶接継手を大気雰囲気の電気炉にて９００℃で４分間保持したのち、焼き入れ開始温度７５０℃で焼き入れを実施した。表３に調査結果を示す。【００６６】
【表３】
2018180810.tif 000005
【００６７】
欠陥の数は、Ｘ線透過写真を用いて観察し、１８０ｍ長のシーム溶接部のうち中央１００ｍｍの数を調べた。
アルミニウム含有量の調査は、上述した方法（電子線マイクロアナライザを用いた方法）により測定した。
混入割合とは、アルミニウムめっき鋼板の面に垂直な方向から見たときに同じ面積に存在するアルミニウムめっき層とナゲットに関し、重ね合わされた面側に存在するアルミニウムめっき層のアルミニウム含有量に対する、ナゲットのアルミニウム含有量の割合を意味する。
溶接部の硬さは、ビッカース硬さ測定試験を用いて、試験荷重１ｋｇｆで溶接部の硬さを５点測り、算術平均により平均値を求めた。
引張強度は、引張試験片を幅２０ｍｍとし、引張試験を引張速度１０ｍｍ／ｍｉｎ、チャック間距離１００ｍｍで実施して測定した。【００６８】
表３に示すように、実施例対応のＮｏ．１〜６では、欠陥の数が３個以下となった。また、混入割合が７５％未満（更にいうと５５％未満）となった。また、溶接部内のアルミニウム濃度が１．０質量％未満（更にいうと０．１５％未満）となった。
これに対し、比較例対応のＮｏ．７、８では、ナゲット内に多くの欠陥が発生し、継手強度がＮｏ．１〜６と比較して有意に低かった。溶接方法をマッシュシーム溶接にすることで、溶接部内に混入するアルミニウム量をレーザ溶接の場合と比較して低く抑えられるものの、第１工程を行わないと溶接部内に欠陥が多く発生する為に継手強度は低下することがわかる。
また、第１工程を行わず、溶接方法をレーザ溶接にした比較例対応のＮｏ．９、１０では、溶接部内のアルミニウム濃度が１．０質量％を超える値となり、継手強度がＮｏ．１〜６と比較して有意に低かった。【００６９】
１０ アルミニウムめっき鋼板
１４Ａ アルミニウムめっき層
１４Ｂ アルミニウムめっき層
２０ アルミニウムめっき鋼板（他の鋼板）
３０ ナゲット（溶接部）
５０ 電極輪対
Ｔ 溶接継手【００７０】
２０１７年３月３０日に出願された日本国特許出願２０１７−０６７９８９号の開示は、その全体が参照により本開示に取り込まれる。
本開示に記載された全ての文献、特許出願、および技術規格は、個々の文献、特許出願、および技術規格が参照により取り込まれることが具体的かつ個々に記された場合と同程度に、本開示に参照により取り込まれる。【００７１】
以上、種々の典型的な実施の形態および実施例を説明してきたが、本発明はそれらの実施の形態および実施例に限定されない。
【図１Ａ】
2018180810.tif 000006
【図１Ｂ】
2018180810.tif 000007
【図２Ａ】
2018180810.tif 000008
【図２Ｂ】
2018180810.tif 000009
【図３Ａ】
2018180810.tif 000010
【図３Ｂ】
2018180810.tif 000011
【図４Ａ】
2018180810.tif 000012
【図４Ｂ】
2018180810.tif 000013
【図５Ａ】
2018180810.tif 000014
【図５Ｂ】
2018180810.tif 000015
【国際調査報告】
2018180810.tif 000016
2018180810.tif 000017
2018180810.tif 000018
2018180810.tif 000019